ПОЛИОКСАЛАТЫ И СПОСОБ ИХ ПОЛУЧЕНИЯ

1. Полиоксалат, содержащий, в качестве основной составляющей части, повторяющееся звено, представленное следующей формулой (1):
,
где
n представляет собой положительное число, и
A представляет собой двухвалентную органическую группу,
И имеющий количество теплоты плавления ΔHm не больше чем 60 Дж/г, как измерено ДСК в первый момент повышения температура и как рассчитано следующей формулой:
ΔHm=ΔHmʹ-ΔHc,
где
ΔHmʹ представляет собой количество теплоты плавления (Дж/г), включающее теплоту кристаллизации при повышении температуры,
ΔHc представляет собой количество теплоты (Дж/г), генерируемое кристаллизацией, и
ΔHm представляет собой количество теплоты плавления (Дж/г),
обеспечивающий испарение компонентов в количестве не больше чем 2,0% по массе при повышении температуры вплоть до 200°С, как измерено ТГА, и имеющий температуру потери 5% массы (Td5%) не больше чем 230°С.
2. Полиоксалат по п. 1, где органическая группа A в повторяющемся звене представляет собой этиленгликольный остаток.
3. Полиоксалат по п. 1, где повторяющееся звено содержится в количестве не менее чем 90 моль%.
4. Способ получения полиоксалата реакцией этерификации/полимеризации диэфира щавелевой кислоты и диола в отсутствии растворителя, применяя реактор для полимеризации, оснащенный линией для отгонки, которая имеет верхнюю часть, включающий:
осуществление реакции этерификации/полимеризации в реакторе для полимеризации в две стадии полимеризации при нормальном давлении, сопровождаемой удалением спирта из диэфира щавелевой кислоты, и полимеризации при пониженном давлении, сопровождаемой удалением диола после полимеризации при нормальном давлении, где:
на стадии полимеризации при нормальном давлении, линию для отгонки из реактора в верхнюю часть, по меньшей мере, отчасти поддерживают при температуре, которая является не большей чем температура кипения спирта, который отгоняют, плюс 6°С для того, чтобы подавить отгонку диэфира щавелевой кислоты; и
стадию полимеризации при пониженном давлении осуществляют, поддерживая температуру реакционного раствора в реакторе для полимеризации равной 180-210°С.
5. Способ получения по п. 4, где диметилоксалат применяют в качестве диэфира щавелевой кислоты, и этиленгликоль применяют в качестве диола.
6. Способ получения по п. 4, где
на стадии полимеризации при нормальном давлении, линию для отгонки из реактора в верхнюю часть, по меньшей мере, отчасти поддерживают при температуре, которая является не большей чем температура кипения спирта, который отгоняют, для того, чтобы кипятить спирт, который образуется из диэфира щавелевой кислоты и отгонять/конденсировать его.
7. Способ получения по п. 4, где после осуществления стадии полимеризации при пониженном давлении, проводят сушку при пониженном давлении.
8. Способ получения по п. 4, где
на стадии полимеризации при нормальном давлении, линию для отгонки из реактора в верхнюю часть, по меньшей мере, отчасти поддерживают при температуре, которая является меньшей чем температура кипения спирта, который отгоняют, плюс 5°С для того, чтобы подавить отгонку диэфира щавелевой кислоты.
По доверенности